Спеченный твердый сплав на основе карбида вольфрама
SINTERED HARD ALLOY BASED ON TUNGSTEN CARBIDE

Изобретение относится к области порошковой металлургии и касается составов спеченных твердых сплавов на основе карбида вольфрама, которые могут быть использованы для изготовления резцов, сверл, фрез, деталей буровой техники.
Известен спеченный твердый сплав на основе карбида вольфрама, содержащий, мас. %: связующий металл группы железа 6,0-7,0; один или несколько редкоземельных металлов из группы: церий, лантан, неодим, празеодим, самарий 0,05-2,5; карбид металла основной подгруппы IV-VI групп Периодической системы, в частности карбид вольфрама 93,0-94,0 [1].
Задачей изобретения является повышение прочности сплава.
Технический результат достигается тем, что спеченный твердый сплав на основе карбида вольфрама, содержащий кобальт и по крайней мере один компонент из группы: церий, лантан, неодим, празеодим, самарий, дополнительно включает бор и рений при следующем соотношении компонентов, мас. %: кобальт 13,0-17,0; по крайней мере один компонент из группы: церий, лантан, неодим, празеодим, самарий 0,3-0,5; бор 0,03-0,05; рений 0,3-0,5; карбид вольфрама - остальное.
В таблице приведены составы сплава.
2
Порошки компонентов сплава смешивают в указанных соотношениях, смесь прессуют под давлением 4,5-4,8 т/см и спекают в электропечах при температуре 1300-1360°С в вакууме. При спекании кобальт растворяет часть карбида вольфрама и плавится. Рений и бор повышают прочность сплава, компоненты из группы: церий, лантан, неодим, празеодим, самарий стабилизируют его структуру. В результате получают плотный материал, структура которого состоит из частиц карбида вольфрама, соединенных связкой.
Источник информации
1. GB 1077921, С22С 29/00, 1967.